Brevet FR2913126A1 — publié le 20080829

La présente invention concerne un document de sécurité, notamment un document d'identité, son procédé de fabrication et son utilisation. De nos jours, les Etats mais aussi des organismes privés émettent de nombreux documents de sécurité qui doivent présenter un niveau de protection élevé tout en permettant une vérification aisée de leur l'authenticité par des agents ou des dispositifs de contrôle. Il s'agit notamment de documents d'identité tels que des cartes d'identité, des passeports, des permis de conduire, mais aussi de documents tels que des cartes d'accès sécurisé, des billets de transport ou d'entrée à des manifestations culturelles ou sportives par exemple, des cartes d'abonnement. Afin d'augmenter le niveau de sécurisation des documents de sécurité et de rendre leur falsification difficile ou impossible, depuis ces dix dernières années on a proposé de plus en plus de documents de sécurité munis de dispositifs RFID (dispositif d'identification radiofréquence). Ces dispositifs RFID, par exemple des puces associées à une antenne, présentent un grand avantage en ce qu'ils permettent de stocker et éventuellement de modifier des informations propres au porteur, au type de document émis, à l'historique des évènements. On connaît, par la demande EP 0 676 715, un document de sécurité comprenant un dispositif RFID, ledit document étant constitué de plusieurs couches en plastique, dont une couche interne est imprimable et une couche externe est transparente. Ce document de sécurité présente plusieurs inconvénients. En effet, une couche plastique ne peut pas être munie d'éléments de sécurité tels que les filigranes. Ces éléments présentent pourtant un haut niveau de sécurisation, car ils ne sont pas reproductibles par des moyens tels que la photocopie, tout en étant peu onéreux en termes de coûts de production. D'autre part, une telle structure multicouche réalisée uniquement en plastique présente une durée de vie limitée, du fait des risques de délamination de la structure. Or, de nombreux documents de sécurité, en particulier les documents d'identité émis par les états doivent avoir une durée de vie d'au moins dix ans. On connaît, par la demande EP 1 558 225, un document de sécurité comprenant une couche de papier de sécurité, entourée de part et d'autre de deux couches de plastique transparent, la couche de papier pouvant être munie d'un dispositif RFID. Ce document de sécurité présente un inconvénient en ce que le dispositif RFID est repérable en transvision à travers les couches de plastique transparent, ce qui facilite sa falsification par d'éventuels faussaires. Il existe donc un besoin constant de renforcer la sécurité des documents d'identité. Le but de la présente invention est donc de proposer un document de sécurité comportant un dispositif RFID qui présente un niveau de sécurisation et de résistance à la falsification élevé. Un autre but de l'invention est de proposer un document de sécurité comprenant un 10 dispositif RFID dont la présence ne peut être détectée ni visuellement ni au toucher. Un autre but de l'invention est de proposer un procédé de fabrication dudit document de sécurité simple, rapide et peu onéreux. Les différents buts de l'invention sont atteints en proposant un document de sécurité comprenant une couche interne fibreuse comportant au moins un élément de 15 sécurité, une couche externe recto et une couche externe verso, lesdites couches externes étant en un matériau thermoplastique transparent, un dispositif RFID, le dispositif RFID étant logé au sein d'au moins une couche interne en un matériau transparent ou translucide. Le document de sécurité selon l'invention comporte un dispositif RFID, logé au 20 sein d'au moins une couche transparente ou translucide, l'ensemble étant également appelée "couche inlay" dans la présente description. Selon l'invention, ladite "couche externe recto" est la couche externe en un matériau thermoplastique transparent faisant face à la couche fibreuse et ladite "couche externe verso" est la couche externe en un matériau thermoplastique transparent faisant 25 face à la couche inlay. Le document de sécurité selon l'invention présente ainsi l'avantage de comprendre une couche fibreuse de sécurité. En effet, la technologie des éléments de sécurité dans des couches fibreuses, en particulier des couches de papier, est très bien maîtrisée, tout en offrant des garanties très élevées en termes de sécurisation. A titre d'exemple, on peut 30 citer les filigranes dont l'effet est impossible à reproduire par photocopie couleur ou scanner. Le dispositif RFID permet un haut niveau de sécurisation par sa capacité à stocker des informations accessibles uniquement au moyen d'un appareil de lecture et/ou d'écriture approprié. Le fait de loger le dispositif RFID dans une couche inlay permet de protéger le dispositif RFID, qui est généralement une pièce fragile, tout en rendant l'accès au dispositif RFID par d'éventuels faussaires particulièrement difficile. Enfin, le fait que les couches externes en matériau thermoplastique et la couche inlay soient transparents permet de vérifier de chaque côté du document de sécurité la présence des éléments de sécurité de la couche fibreuse. Selon un mode de réalisation de l'invention, ladite couche fibreuse présente des 10 dimensions telles qu'au moins un bord du document final est dépourvu de couche fibreuse. De préférence, la largeur du bord dépourvu de couche fibreuse est comprise entre 0,5 et 3 mm. En particulier, tous les bords du document de sécurité final sont dépourvus de 15 couche fibreuse. Ce mode de réalisation est particulièrement avantageux en ce qu'il permet de limiter les risques de délamination de la structure qui pourraient être dus à un défaut d'adhérence entre la couche fibreuse et les couches externes en un matériau thermoplastique transparent. Ceci permet également de limiter des tentatives d'éventuels faussaires pour accéder à la couche fibreuse afin de la modifier ou de la remplacer. 20 Selon un mode de réalisation de l'invention, le document comporte au moins une couche adhésive située entre la couche externe en un matériau thermoplastique transparent recto et la couche interne fibreuse, et/ou entre la couche interne fibreuse et la couche inlay, et/ou entre la couche inlay et la couche externe en un matériau thermoplastique transparent verso. 25 Selon un exemple de réalisation préféré, au moins une des couches adhésives comprend un polyéthylène. Selon un mode de réalisation particulier de l'invention, au moins une couche adhésive comprend un agent réticulant. Ce mode de réalisation permet de renforcer l'adhésion entre les différentes couches. Selon un mode de réalisation de l'invention, au moins une des couches externes en un matériau thermoplastique transparent comporte un élément de sécurité. Ce mode de réalisation permet de renforcer encore le niveau de sécurisation du document de sécurité. En particulier, ledit élément de sécurité peut être choisi parmi les colorant(s) et/ou les particules et/ou les pigments luminescents et/ou les pigments interférentiels, et/ou des pigments à cristaux liquides. Selon un mode de réalisation de l'invention, les couches externes en un matériau thermoplastique transparent sont en un même matériau. En particulier, au moins une couche externe en un matériau thermoplastique 10 transparent comprend un polyéthylène téréphtalate. Selon un mode de réalisation de l'invention, la couche inlay comprend un matériau plastique. En particulier, la couche inlay comprend un matériau à base de polychlorure de vinyle (PVC) ou d'un polyéthylène téréphtalate (PET). 15 Selon un mode de réalisation de l'invention, la couche inlay comprend deux couches en plastique transparent, entre lesquelles est logé le dispositif RFID. Selon un mode de réalisation préféré de l'invention, la couche inlay ne présente pas de surépaisseur. Ce mode de réalisation est particulièrement avantageux, car le dispositif RFID est ainsi indétectable au toucher. Par exemple, au moins une couche 20 interne en un matériau transparent ou translucide comporte un logement destiné à recevoir le dispositif RFID. Selon un mode de réalisation de l'invention, le dispositif RFID de la couche inlay affleure à au moins une des faces de ladite couche inlay. En particulier, le dispositif RFID affleure à chacune des faces de la couche inlay. 25 Selon un mode de réalisation de l'invention, le dispositif RFID comprend une puce et une antenne permettant une transmission sans contact. Par exemple, l'antenne comprend plusieurs spires, pouvant s'étendre sur toute la surface dans la couche inlay. Selon un mode de réalisation de l'invention, la couche fibreuse comprend des fibres cellulosiques, en particulier des fibres de coton et/ou des fibres synthétiques. 30 Selon un mode de réalisation de l'invention, la couche fibreuse est une couche de papier d'une épaisseur d'environ 100 m. Selon un mode de réalisation particulier de l'invention, l'élément de sécurité de la couche fibreuse est choisi parmi les filigranes, les fils de sécurité, les fibres de sécurité, les dispositifs optiquement variables (OVD), les cristaux liquides, les éléments interférentiels, les éléments iridescents, les planchettes, les hologrammes, les fibres magnétiques, les pigments fluorescents et leurs combinaisons. De préférence, la couche fibreuse comprend au moins un filigrane. Selon un mode de réalisation de l'invention, la couche fibreuse comprend au moins une zone totalement dépourvue de fibres, formant une "fenêtre" traversante. Chaque fenêtre peut, par exemple, avoir une surface comprise entre 20 et 50 mm2, pour une longueur comprise entre 6 et 10 mm. Ce mode de réalisation est très avantageux car la couche inlay et les couches externes du document de sécurité étant transparentes, le document de sécurité comprendra, au niveau de la fenêtre traversante, une zone complètement transparente. Cette caractéristique est particulièrement difficile à reproduire. Selon un autre mode de réalisation de l'invention, la couche fibreuse comprend une bande au moins partiellement transparente, et, sur au moins une de ses faces, des zones dépourvues de fibres situées en regard de ladite bande. Par exemple, ladite bande est en un plastique transparent, et comprend des impressions holographiques ou des cristaux liquides, de sorte que la bande est transparente lorsqu'elle est observée en transvision. Ce mode de réalisation permet également d'obtenir un document de sécurité présentant une zone au moins partiellement transparente, difficilement reproductible. Par exemple, deux zones dépourvues de fibres peuvent être situées chacune sur une face de la couche fibreuse et en regard l'une de l'autre de façon à former une fenêtre traversante au travers de laquelle passe ladite bande. Dans un autre exemple, des zones de la couche fibreuse sont partiellement dépourvues de fibres et sont toutes situées sur une même face de ladite couche fibreuse, formant ainsi des fenêtres non traversantes. Selon un mode de réalisation particulier de l'invention, la couche fibreuse comprend un fil de sécurité apparaissant sur au moins une face de la couche fibreuse dans 30 au moins une fenêtre. Selon un mode de réalisation de l'invention, la couche fibreuse du document de sécurité comprend des impressions, par exemple des impressions offset ou jet d'encre. Ces impressions peuvent par exemple correspondre aux mentions fixes et/ou aux mentions variables d'un document d'identité. De préférence, lesdites impressions comprennent une photographie, par exemple du titulaire du document de sécurité. Selon un mode de réalisation de l'invention, la couche fibreuse comprend au moins une zone de sécurité dite "anti-grattage" lui assurant une protection contre les falsifications mécaniques. Cette zone comporte un ensemble de régions d'épaisseur réduite (alvéoles), de sorte que toute tentative d'altération de la surface de la couche fibreuse conduit à percer la couche fibreuse. Un tel dispositif est par exemple décrit dans la demande de brevet EP 1 252 389. Ce mode de réalisation est particulièrement avantageux lorsque la zone de sécurité anti-grattage se trouve au niveau des impressions de la couche fibreuse, notamment d'une photographie. Selon un mode de réalisation de l'invention, ladite couche fibreuse comprend des perforations, par exemple d'une surface comprise entre 0,2 et 7 mm2, pour un diamètre compris par exemple entre 0,5 et 3 mm. Ce mode de réalisation est particulièrement avantageux en ce qu'il permet, lors de l'assemblage du document de sécurité, aux couches en un matériau thermoplastique transparent et/ou aux couches adhésives de diffuser à travers la couche fibreuse et ainsi de solidariser l'ensemble de la structure. Selon un mode de réalisation de l'invention, le document de sécurité comprend une zone opaque située entre la couche inlay et la couche externe verso et dont, de préférence, au moins une partie est située en regard du dispositif RFID de la couche inlay. Ce mode de réalisation est particulièrement avantageux car il permet d'éviter que le dispositif RFID ne soit visuellement repérable à travers la couche inlay. Selon un mode de réalisation de l'invention, la zone opaque est située sur une face de la couche inlay, en particulier sa face verso, c'est à dire sa face orientée vers la couche externe verso. Selon un autre mode de réalisation de l'invention, ladite zone opaque est située sur 30 la face interne de la couche externe verso. Selon un mode de réalisation de l'invention, la zone opaque est une impression. La zone opaque peut, par exemple être une zone sérigraphiée. Selon un cas particulier, ladite couche opaque s'étend sur une région correspondant à un bord de la couche fibreuse, sur une longueur correspondant à celle de la couche fibreuse et une largeur comprise entre un tiers et un quart de la largeur de la couche fibreuse. Selon un cas particulier, ladite zone opaque est de couleur blanche. Selon un mode de réalisation, la zone opaque présente de plus des impressions colorées, notamment noires. En particulier, ces impressions colorées peuvent être une suite de caractères, tels que des lettres et des chiffres constituant par exemple un code lisible par une machine, un code à barres, et correspondant, par exemple, au codage des informations imprimées sur la couche fibreuse du document de sécurité. Selon un mode de réalisation de l'invention, au moins un bord du document de sécurité dépourvu de couche fibreuse est muni d'au moins une couche de compensation. En particulier, tous les bords du document de sécurité sont munis de couches de compensation. De cette façon, on peut obtenir un document final qui ne présente pas de sous-épaisseur sur ses bords. De préférence, ladite couche de compensation est transparente, de sorte que les bords du document de sécurité final sont transparents. Par exemple, au moins une couche de compensation est en plastique, tel qu'un polyéthylène téréphtalate ou un polychlorure de vinyle. Dans un mode de réalisation particulier de l'invention, ladite couche de compensation comprend au moins un élément de sécurité. Il peut s'agir, par exemple de pigments ou de particules luminescents, en particulier fluorescents. De préférence, l'épaisseur maximale du document de sécurité final est comprise entre 0,2 et 3 mm. Selon un mode de réalisation de l'invention, le document de sécurité est un document d'identité et/ou d'authentification. Par exemple, le document de sécurité est une carte (l'identité, un permis de conduire, une page de passeport, un badge d'accès. En particulier, le document de sécurité selon l'invention est une carte d'identité présentant des dimensions conformes au format ID-1, c'est à dire 85,60 mm de longueur et 53,98 mm de largeur, ce qui correspond au format des cartes bancaires. Ce mode de réalisation est très avantageux, car de nombreux équipements industriels, par exemple de personnalisation, sont adaptés à ce format, qui est également d'une manipulation pratique pour l'utilisateur final. L'invention concerne également un procédé de fabrication du document de sécurité décrit ci-dessus. Selon l'invention, le procédé de fabrication comprend les étapes suivantes : a) assembler une couche fibreuse comportant au moins un élément de sécurité 10 avec au moins une couche en un matériau transparent ou translucide comprenant un dispositif RFID (couche inlay), b) personnaliser la couche fibreuse par impression, c) assembler l'ensemble comprenant la couche fibreuse et ladite au moins une couche en un matériau transparent ou translucide avec deux couches externes 15 recto et verso en un matériau thermoplastique transparent, la couche externe recto étant assemblée sur la couche fibreuse et la couche externe verso étant assemblé sur ladite au moins une couche en un matériau thermoplastique transparent comprenant le dispositif RFID. 20 Le procédé de fabrication selon l'invention présente l'avantage de pouvoir être réalisé en plusieurs étapes indépendantes, dans des lieux différents. Par exemple, l'assemblage de la couche fibreuse et de la couche inlay est réalisé dans un site, alors que la personnalisation de la couche fibreuse est réalisée dans un autre site, par exemple par l'administration officielle délivrant la carte. 25 Selon un mode de réalisation de l'invention, les mentions fixes du document de sécurité sont imprimées sur la couche fibreuse, notamment par impression offset, avant que ladite couche fibreuse ne soit assemblée avec la couche inlay. Selon un mode de réalisation de l'invention, l'assemblage de la couche interne fibreuse et de la couche inlay est réalisé au moyen d'une couche adhésive. 30 En particulier, ladite couche adhésive est déposée sur la couche inlay. Selon un mode de réalisation de l'invention, la couche fibreuse est personnalisée par impression jet d'encre des mentions variables du document de sécurité. Selon un mode de réalisation, l'étape c) d'assemblage des couches externes avec l'ensemble comprenant la couche fibreuse et ladite couche inlay assemblées à l'étape a) 5 est réalisée au moyen d'au moins une couche adhésive. En particulier les couches externes en un matériau thermoplastique transparent sont chacune recouvertes d'une couche adhésive. Selon un mode de réalisation de l'invention, après l'assemblage de la couche fibreuse et de la couche inlay à l'étape a), lesdites couches sont découpées dans leur 10 format final, par exemple par découpage par affleurement. L'invention va maintenant être décrite plus en détails à l'aide des figures annexées dans lesquelles : - la figure 1 représente une vue en coupe schématique d'un document de sécurité 15 (1) selon un mode de réalisation de l'invention, la figure 2 représente une vue en coupe schématique d'un document de sécurité (1) selon un autre mode de réalisation de l'invention, - la figure 3 représente une vue un coupe schématique d'un document de sécurité (1) selon un autre mode de réalisation de l'invention, 20 - la figure 5a représente une vue de dessus d'un document de sécurité (1) selon l'invention, - la figure 5b représente une vue de dessous du document de sécurité (1) de la figure 5a, - la figure 5c représente une vue en coupe du document de sécurité (1) des 25 figures 5a et 5b selon le plan I-I. Par souci de clarté, les proportions relatives des différents éléments n'ont pas été respectées. La figure 1 représente une vue en coupe d'un document de sécurité (1) qui est une 30 carte d'identité d'une longueur de 85,60mm et d'une largeur de 53,98 mm réalisée selon un mode de réalisation de l'invention. Le document (1) comprend deux couches externes recto (2) et verso (3) en un polyéthylène téréphtalate entourant une couche inlay (5) d'une épaisseur de 400 m comprenant deux couches de PVC et une puce (6) munie d'une antenne non représentée, la puce (6) affleurant à une face de la couche inlay (5), et une couche interne fibreuse (4) d'une épaisseur de 100 m comprenant des éléments de sécurité non représentés, toutes les couches du document de sécurité (1) présentant les mêmes dimensions. La figure 2 représente une vue de coupe d'un document de sécurité (1) semblable à celui présenté à la figure 1, à l'exception du fait que la couche fibreuse (4) présente des dimensions réduites par rapport aux autres couches, si bien que les bords du document de sécurité (1) sont transparents. La figure 3 représente une vue en coupe d'un document de sécurité (1), semblable à celui représenté à la figure 2, mais dont la couche de papier (4) comporte une fenêtre traversante (7). De cette façon, du fait de la transparence de la couche inlay (5) et des couches externes (2, 3) le document de sécurité (1) présente une zone totalement transparente, située en regard de la fenêtre de la couche fibreuse (4). Cette caractéristique est particulièrement avantageuse, car elle est très difficile à reproduire par d'éventuels faussaires. La figure 4 représente une vue en coupe d'un document de sécurité (1) semblable à celui représenté à la figure 2 mais dont la couche inlay (5) présente les mêmes dimensions que la couche fibreuse (4). Le document de sécurité (1) comporte en outre une couche de compensation (8) transparente située entre les couches externes transparentes (2,3), au niveau des bords du document de sorte que le document de sécurité final présente une épaisseur constante sur toute sa surface. La figure 5a représente une vue de dessus d'un document de sécurité (1), par exemple d'une carte d'identité selon l'invention. La carte d'identité (1) dont les bords sont transparents comprend une couche fibreuse (4) que l'on peut voir à travers la couche externe transparente recto (2). Pour un observateur regardant la carte d'identité (1) du dessus (côté face recto), la couche inlay (5) comprenant une puce (6) est placée en dessous de la couche fibreuse (4), de sorte que l'observateur voit la face "recto" de la couche fibreuse (4) mais pas la puce (6). La couche fibreuse (4) comprend un fil de sécurité (10) incorporé dans la masse de ladite couche fibreuse (4) et apparaissant dans des fenêtres (7) non traversantes ménagées dans la couche fibreuse (4). La couche fibreuse (4) comporte également à sa surface "recto" la photographie (9) du détenteur de la carte, imprimée en couleurs, ainsi que des informations imprimées (12) relatives au porteur. La figure 5b représente une vue de dessous du document représenté à la figure 5a. La couche inlay (5) se trouve placée sous la couche externe transparente verso (3) et la couche fibreuse (4) est située sous la couche inlay transparente (5) de sorte que l'on peut observer en partie la face "verso" de la couche fibreuse (4). Le couche fibreuse (4) présente des informations imprimées (13) sur sa face "verso". La couche inlay transparente (5) comporte, sur sa face côté verso du document de sécurité, une zone opaque (11) en une encre opaque blanche. Cette zone opaque (11) est une couche continue située dans la partie inférieure de la carte, au niveau d'un bord de la couche fibreuse (4) et en regard de la puce (6). La zone opaque (11) s'étend sur une longueur égale à celle de la couche fibreuse (4) et une largeur correspondant au tiers de la largeur de la couche fibreuse (4). De cette manière, la puce (6) est masquée de part et d'autre de la couche inlay (5) par la zone opaque (11) d'un côté et par la couche fibreuse (4) de l'autre côté, et est donc visuellement indétectable. Dans la zone opaque (11) est imprimée une ligne codée (14), ici une ligne codée, dite MRZ, correspondant à des informations imprimées (12, 13) sur les faces de la couche fibreuse (4). Le fil de sécurité (10) n'apparaît pas sur la face "verso" de la couche fibreuse (4) mais est visible en transvision. La figure 5c représente une vue en coupe au niveau de la zone opaque (11) selon le plan I-I du document de sécurité (1) représenté aux figures 5a et 5b. Le document de sécurité (1) comprend trois couches adhésives (15) à base un polyéthylène transparent disposées respectivement entre la couche externe recto (2) et la couche fibreuse (4), entre la couche fibreuse (4) et la couche inlay (5) et entre la couche inlay (5) et la couche externe verso (3). Le fil de sécurité (10) affleure dans une fenêtre (7) non traversante de la face recto de la couche fibreuse (4).30 REVENDICATIONS 1. Document de sécurité (1) comprenant une couche interne fibreuse (4) comportant au moins un élément de sécurité, une couche externe recto (2) et une couche externe verso (3), les deux couches externes (2, 3) étant en un matériau thermoplastique transparent, un dispositif RFID (6), le dispositif RFID (6) étant logé au sein d'au moins une couche interne (5) en un matériau transparent ou translucide. 2. Document de sécurité (1) selon l'une des revendications précédentes, caractérisé en ce que ladite couche fibreuse (4) présente des dimensions telles qu'au moins un bord du document final (1) est dépourvu de couche fibreuse (4). 3. Document de sécurité (1) selon la revendication précédente, caractérisé en ce que ledit bord du document de sécurité final (1) dépourvu de couche fibreuse (4) présente une largeur compris entre 0,5 et 3 mm. 4. Document de sécurité (1) selon l'une des revendications précédentes, caractérisé en ce que tous les bords du document de sécurité final (1) sont dépourvus de couche fibreuse (4). 5. Document de sécurité (1) selon l'une des revendications précédentes, caractérisé en ce que ledit document (1) comporte au moins une couche adhésive (15) située entre la couche externe en un matériau thermoplastique transparent recto(2) et la couche interne fibreuse (4), et/ou entre la couche interne fibreuse (4) et ladite au moins une couche interne (5) en un matériau transparent ou translucide contenant un dispositif RFID(6), et/ou entre la couche interne en un matériau transparent ou translucide (5) comprenant un dispositif RFID (6) et la couche externe en un matériau thermoplastique transparent verso (3). 6. Document de sécurité (1) selon la revendication précédente, caractérisé en ce que ladite au moins une couche adhésive (15) comprend un polyéthylène. 7. Document de sécurité (1) selon l'une des revendications 5 ou 6 précédentes, caractérisé en ce que ladite au moins une couche adhésive (15) comprend un agent réticulable. 8. Document de sécurité (1) selon l'une des revendications précédentes, caractérisé en ce qu'au moins une des couches externes en un matériau thermoplastique transparent (2, 3) comporte un élément de sécurité (10). 9. Document de sécurité (1) selon l'une des revendications précédentes, caractérisé en ce que lesdites couches externes en un matériau thermoplastique transparent (2, 3) sont en un même matériau. 10. Document de sécurité (1) selon l'une des revendications précédentes, caractérisé en ce qu'au moins une couche externe en un matériau thermoplastique transparent (2, 3) comprend un polyéthylène téréphtalate. 20 11. Document de sécurité (1) selon l'une des revendications précédentes, caractérisé en ce que l'élément de sécurité (10) de ladite couche fibreuse (4) est choisi parmi les filigranes, les fils de sécurité, les fibres de sécurité, les OVD, les cristaux liquides, les éléments interférentiels, les éléments iridescents, les planchettes, les hologrammes, les fibres magnétiques et leurs combinaisons. 25 12. Document de sécurité (1) selon l'une des revendications précédentes, caractérisé en ce que la couche fibreuse (4) comprend au moins une zone totalement dépourvue de fibres, formant une fenêtre (7). 30 13. Document de sécurité (1) selon l'une des revendications 1 à 11, caractérisé en ce que la couche fibreuse (4) comprend au moins une zone partiellement dépourvue de fibres.15 14. Document de sécurité (1) selon l'une des revendications précédentes, caractérisé en ce que la couche fibreuse (4) comprend des impressions (9, 12, 13), notamment une photographie (9). 15. Document de sécurité (1) selon la revendication précédente, caractérisé en ce que la zone de la couche fibreuse (4) comprenant une photographie présente des régions d'épaisseur réduite. 16. Document de sécurité (1) selon l'une des revendications précédentes, caractérisé en ce que ladite couche fibreuse (4) comprend des perforations. 17. Document de sécurité selon l'une des revendications précédentes, caractérisé en ce que le dispositif RFID (6) comprend une puce munie d'une antenne. 18. Document de sécurité (1) selon l'une des revendications précédentes, caractérisé en ce que ladite au moins une couche interne en un matériau transparent ou translucide (5) comprenant un dispositif RFID (6) est en un matériau plastique. 19. Document de sécurité (1) selon l'une des revendications précédentes, caractérisé en ce que ladite au moins une couche interne (5) en un matériau transparent ou translucide comprenant un dispositif RFID (6) comprend un polychlorure de vinyle. 20. Document de sécurité (1) selon l'une des revendications précédentes, caractérisé en ce que ladite au moins une couche interne en un matériau transparent ou translucide (5) comprenant un dispositif RFID (6) ne présente pas de surépaisseur. 21. Document de sécurité (1) selon l'une des revendications précédentes, caractérisé en ce que le dispositif RFID (6) de la couche interne en un matériau transparent ou translucide (5) affleure à au moins une des faces de ladite au moins une couche interne en un matériau transparent ou translucide (5). 22. Document de sécurité (1) selon l'une des revendications précédentes, caractérisé en ce que ladite au moins une couche interne en un matériau transparent ou translucide (5) comprenant un dispositif RFID (6) présente les mêmes dimensions que le document de sécurité final (1). 23. Document de sécurité (1) selon l'une des revendications précédentes, caractérisé en ce que ledit document de sécurité (1) comprend une zone opaque (11) située entre ladite au moins une couche interne en un matériau transparent au translucide comprenant un dispositif RFID et une couche externe en un matériau thermoplastique transparent (3). 24. Document de sécurité (1) selon la revendication 23, caractérisé en ce que ladite zone opaque (11) est située sur une face de ladite au moins une couche interne (5) en un matériau transparent ou translucide comprenant un dispositif RFID (6). 15 25. Document de sécurité (1) selon la revendication 23, caractérisé ladite zone opaque (11) est située sur une face d'une couche externe en un matériau thermoplastique transparent (3). 26. Document de sécurité (1) selon l'une des revendications 23 à 25, caractérisé en ce que 20 ladite zone opaque (11) est située au moins en partie en regard du dispositif RFID (6). 27. Document de sécurité (1) selon l'une des revendications 23 à 26, caractérisé en ce que ladite zone opaque (11) est une impression. 25 28. Document de sécurité (1) selon l'une des revendications 23 à 27, caractérisé en ce que ladite zone opaque (11) est de couleur blanche. 29. Document de sécurité (1) selon l'une des revendications 23 à 28, caractérisé en ce que ladite zone opaque (11) présente de plus des impressions colorées (14). 10 30 30.Document de sécurité (1) selon l'une des revendications 2 à 29, caractérisé en ce que le ou les bords du document dépourvus de couche fibreuse (4) sont munis d'au moins une couche de compensation (8), de sorte que le document de sécurité final (1) ne présente pas de sous épaisseur sur ses bords. 31.Document de sécurité (1) selon la revendication précédente, caractérisé en ce que ladite au moins une couche de compensation (8) comprend un plastique transparent. 32. Document de sécurité (1) selon l'une des revendications 30 ou 31, caractérisé en ce 10 que ladite au moins une couche de compensation (8) comporte un élément de sécurité. 33. Document de sécurité (1) selon l'une des revendications précédentes, caractérisé en ce que le document final (1) présente une épaisseur maximale comprise entre 0,2 et 3 mm. 34. Document de sécurité (1) selon l'une des revendications précédentes, caractérisé en ce que ledit document est une carte d'identité, un permis de conduire, une page de passeport, un badge d'accès. 20 35. Procédé de fabrication d'un document de sécurité (1) tel que décrit à l'une des revendications précédentes, comprenant les étapes suivantes : a) assembler une couche fibreuse (4) comportant au moins un élément de sécurité (10) avec au moins une couche (5) en un matériau transparent ou translucide comprenant un dispositif RFID (6), 25 b) personnaliser la couche fibreuse (4) par impression, c) assembler l'ensemble comprenant la couche fibreuse (4) et ladite au moins une couche (5) en un matériau transparent ou translucide comprenant un dispositif RFID (6) avec deux couches externes recto (2) et verso (3) en un matériau thermoplastique transparent, la couche externe recto (2) étant 30 assemblée sur la couche fibreuse (4) et la couche externe verso (3) étant 15assemblé sur ladite au moins une couche (5) en un matériau thermoplastique transparent comprenant le dispositif RFID (6). 36. Procédé de fabrication selon la revendication 35, caractérisé en ce que l'assemblage de la couche interne fibreuse- (4) et de la couche (5) en un matériau transparent ou translucide comprenant un dispositif RFID (6) est réalisé au moyen d'une couche adhésive (15). 37. Procédé de fabrication selon la revendication 36, caractérisé en ce que ladite couche adhésive est déposée sur la couche (5) en un matériau transparent ou translucide comprenant un dispositif RFID (6). 3 8. Procédé de fabrication selon l'une des revendications 35 à 37, caractérisé en ce que l'étape d'assemblage des couches externes (2, 3) l'ensemble comprenant la couche fibreuse (4) et ladite au moins une couche (5) en un matériau transparent ou translucide comprenant un dispositif RFID (6) est réalisée au moyen d'au moins une couche adhésive (15). 39. Procédé de fabrication selon l'une des revendications 35 à 38, caractérisé en ce que les couches externes en un matériau thermoplastique transparent (2, 3) sont chacune recouvertes d'une couche adhésive (15). 40. Procédé de fabrication selon l'une des revendications 35 à 39, caractérisé en ce qu'après l'assemblage de la couche interne fibreuse (4) et de la couche (5) en un matériau transparent ou translucide comprenant un dispositif RFID (6), lesdites couches (4, 5) sont découpées dans leur format final.